(57)【要約】  目付量が１０ｇ／ｍ２〜５０ｇ／ｍ２のスパンボンド不織布である第１不織布１２の片面に、平均繊維径が１００ｎｍ〜４００ｎｍのナノファイバーを目付量が０．０５ｇ／ｍ２〜０．２ｇ／ｍ２となるように積層して第２不織布１４を形成するナノファイバー積層工程と、目付量が５ｇ／ｍ２〜３０ｇ／ｍ２のメルトブロー不織布である第３不織布１６を接着する接着工程とをこの順序で含み、合計厚さを０．０５ｍｍ〜０．４ｍｍとするフィルター濾材の製造方法。また、上記フィルター濾材の製造方法により製造したフィルター濾材１０及び当該フィルター濾材１０を用いたレスピレーター１００。  本発明のフィルター濾材の製造方法によれば、高い捕集性能を維持したまま薄型化及び軽量化を達成でき、かつ、従来のフィルター濾材の製造方法よりも劣化や破損が生じにくいフィルター濾材１０を製造することが可能となる。
2019156157.tif 000002
【特許請求の範囲】
【請求項１】
目付量が１０ｇ／ｍ２〜５０ｇ／ｍ２の範囲内にあるスパンボンド不織布である第１不織布の片面に、平均繊維径が１００ｎｍ〜４００ｎｍの範囲内にあるナノファイバーを目付量が０．０５ｇ／ｍ２〜０．２ｇ／ｍ２の範囲内となるように積層して第２不織布を形成するナノファイバー積層工程と、
前記第１不織布とは反対側の前記第２不織布の表面上に、目付量が５ｇ／ｍ２〜３０ｇ／ｍ２の範囲内にあるエレクトレット化されたメルトブロー不織布である第３不織布を接着する接着工程とをこの順序で含み、
前記第１不織布、前記第２不織布及び前記第３不織布の合計厚さを０．０５ｍｍ〜０．４ｍｍの範囲内とすることを特徴とするフィルター濾材の製造方法。
【請求項２】
前記第３不織布として、全体にわたって均一な構造を有するものを用いることを特徴とする請求項１に記載のフィルター濾材の製造方法。
【請求項３】
目付量が１０ｇ／ｍ２〜５０ｇ／ｍ２の範囲内にあるスパンボンド不織布である第１不織布と、
前記第１不織布の片面に配置され、平均繊維径が１００ｎｍ〜４００ｎｍの範囲内にあるナノファイバーからなり目付量が０．０５ｇ／ｍ２〜０．２ｇ／ｍ２の範囲内にあるナノファイバー不織布である第２不織布と、
前記第２不織布の前記第１不織布とは反対の側に配置されており、目付量が５ｇ／ｍ２〜３０ｇ／ｍ２の範囲内にあるエレクトレット化されたメルトブロー不織布である第３不織布とを有し、
前記第１不織布と前記第２不織布とは、それぞれの不織布を構成する繊維同士の接触及び絡みつきにより一体化され、
厚さが０．０５ｍｍ〜０．４ｍｍの範囲内にあることを特徴とするフィルター濾材。
【請求項４】
前記第３不織布は、全体にわたって均一な構造を有することを特徴とする請求項３に記載のフィルター濾材。
【請求項５】
Ｎ９５規格を満たすことを特徴とする請求項３又は４に記載のフィルター濾材。
【請求項６】
空気を吸引しながら前記第１不織布側にＪＩＳ８種である試験粒子を堆積させて圧力損失が前記試験粒子を堆積させる前の圧力損失の１．５倍となった後、前記第３不織布側から平均面風速が２６ｃｍ／ｓである呼気を１秒ずつ５回送った後の圧力損失が、前記試験粒子を堆積させる前の圧力損失の１．１倍以下であることを特徴とする請求項３〜５のいずれかに記載のフィルター濾材。
【請求項７】
目付量が１０ｇ／ｍ２〜５０ｇ／ｍ２の範囲内にあるスパンボンド不織布である第１不織布と、前記第１不織布の片面に配置され、平均繊維径が１００ｎｍ〜４００ｎｍの範囲内にあるナノファイバーからなり目付量が０．０５ｇ／ｍ２〜０．２ｇ／ｍ２の範囲内にあるナノファイバー不織布である第２不織布と、前記第２不織布の前記第１不織布とは反対の側に配置されており、目付量が５ｇ／ｍ２〜３０ｇ／ｍ２の範囲内にあるエレクトレット化されたメルトブロー不織布である第３不織布とを有し、前記第１不織布と前記第２不織布とは、それぞれの不織布を構成する繊維同士の接触及び絡みつきにより一体化され、厚さが０．０５ｍｍ〜０．４ｍｍの範囲内にあるフィルター濾材を、フィルターの構成要素として備えることを特徴とするレスピレーター。
【請求項８】
前記フィルターの全体の厚さは、０．２ｍｍ〜１．５ｍｍの範囲内にあることを特徴とする請求項７に記載のレスピレーター。
【請求項９】
前記フィルターは、面形状がプレーンであることを特徴とする請求項７又は８に記載のレスピレーター。
【請求項１０】
前記第３不織布は、全体にわたって均一な構造を有することを特徴とする請求項７〜９のいずれかに記載のレスピレーター。
【請求項１１】
サーマルボンド不織布からなる口元側不織布を、前記フィルターの構成要素として有することを特徴とする請求項７〜１０のいずれかに記載のレスピレーター。
【請求項１２】
前記フィルター濾材と前記口元側不織布とは、それぞれの端部で接合されていることを特徴とする請求項１１に記載のレスピレーター。
【請求項１３】
Ｎ９５規格を満たすことを特徴とする請求項７〜１２のいずれかに記載のレスピレーター。
【請求項１４】
空気を吸引しながら前記第１不織布側にＪＩＳ８種である試験粒子を堆積させて圧力損失が前記試験粒子を堆積させる前の圧力損失の１．５倍となった後、前記第３不織布側から平均面風速が２６ｃｍ／ｓである呼気を１秒ずつ５回送った後の圧力損失が、前記試験粒子を堆積させる前の圧力損失の１．１倍以下であることを特徴とする請求項７〜１３のいずれかに記載のレスピレーター。
【発明の詳細な説明】
【技術分野】
【０００１】
本発明は、フィルター濾材の製造方法、フィルター濾材及びレスピレーターに関する。
【背景技術】
【０００２】
繊維状の物質を用いたフィルターを備え、空気中や液体中に存在する粒子等を捕集（除去）する製品は、さまざまな用途に広く用いられている。【０００３】
フィルターを備える製品の中でも、レスピレーター（呼吸用保護具。防塵マスク、医療用マスク、感染予防マスク等として用いられる、密閉性が高いマスクの一種。）は、発塵のある作業現場、手術室、病棟、パンデミック（インフルエンザ等）対策の現場（例えば診察室）等、特にシビアな環境での使用が想定されている。このため、レスピレーターのフィルターには高い捕集性能が求められる。また、レスピレーターは用途の関係上長時間の使用や高頻度の使用が想定されるため、レスピレーターのフィルターには着用中の使用者の負荷を小さくすることも求められる。【０００４】
レスピレーターのフィルターとしては、マイクロメートルクラスかそれ以上の繊維径を有する繊維（以下、通常の繊維という。）からなる不織布（例えば、メルトブロー不織布）を用いたフィルターが一般的に用いられている。しかし、通常の繊維からなる不織布で一層高い捕集性能を実現しようとすると、必然的に厚いフィルターとなってしまう。フィルターが厚くなると断熱性（保温性）が高くなり、発汗等による疲労感や不快感が発生・増大する原因となる。また、フィルターが厚くなると吸音性も高くなることから、声が外部に伝わりにくくなってしまい、レスピレーターを着用した状態での意思疎通が困難となる場合がある。【０００５】
このため、通常の繊維からなる不織布を用いたフィルターを備えるレスピレーターには、高い捕集性能を得ようとすると着用者にかかる負荷が大きくなってしまうという問題があり、高い捕集性能を維持したままフィルターを薄型化及び軽量化することが強く求められている。【０００６】
高い捕集性能を維持したままで薄型化及び軽量化を達成するためには、フィルターを構成する繊維を微細化することが好ましい。そこで、ナノスケールの繊維径を有するナノファイバーを利用する技術が注目されている。【０００７】
しかし、ナノファイバーからなるナノファイバー不織布は、形成方法や繊維径の都合上、基本的に平面的に形成される。このため、ナノファイバーを厚く積層することは難しい。従って、ナノファイバー不織布のみで高い捕集性能を得ようとする場合には、ナノファイバーを高密度に形成し、緻密なナノファイバー不織布とすることになる。しかし、ナノファイバー不織布を過度に緻密化すると圧力損失の増大により呼吸がしにくくなり、ナノファイバー不織布を用いたフィルターを備えるレスピレーターとしても、かえって着用者の負荷が大きくなってしまう場合がある。【０００８】
上記の理由から、レスピレーターのフィルターとしては、通常の繊維からなる不織布とナノファイバー不織布とを組み合わせて用いることが好ましいと考えられる。
従来、通常の繊維からなる不織布とナノファイバー不織布とを組み合わせたフィルター濾材の製造方法が知られている（例えば、特許文献１参照。）。【０００９】
従来のフィルター濾材の製造方法は、メルトブロー不織布の片面にナノファイバーを積層してナノファイバー不織布を形成する工程と、サーマルボンド不織布の片面にホットメルト用の樹脂を散布して当該樹脂を加熱溶融する工程と、加熱溶融した樹脂により各不織布を接着する工程とをこの順序で含む。【００１０】
従来のフィルター濾材の製造方法によれば、通常の繊維からなる不織布とナノファイバー不織布とを組み合わせることで、高い捕集性能を維持したまま薄型化及び軽量化を達成できるフィルター濾材を製造することが可能となる。
【先行技術文献】
【特許文献】
【００１１】
【特許文献１】特許第６１７２９２４号公報
【発明の概要】
【発明が解決しようとする課題】
【００１２】
しかしながら、本発明の発明者の鋭意研究の結果、従来のフィルター濾材の製造方法には、製造したフィルター濾材に劣化や破損が生じやすいという問題があることが判明した。【００１３】
本発明は上記した問題を解決するためになされたものであり、高い捕集性能を維持したまま薄型化及び軽量化を達成でき、かつ、従来のフィルター濾材の製造方法よりも劣化や破損が生じにくいフィルター濾材を製造可能なフィルター濾材の製造方法を提供することを目的とする。また、高い捕集性能を維持したまま薄型化及び軽量化を達成でき、かつ、従来のフィルター濾材の製造方法で製造したフィルター濾材よりも劣化や破損が生じにくいフィルター濾材を提供することも目的とする。さらに、高い捕集性能と着用者の負荷を小さくすることとを両立し、かつ、従来のフィルター濾材の製造方法により製造したフィルター濾材をフィルターとして用いたレスピレーターよりもフィルターの劣化や破損が生じにくいレスピレーターを提供することも目的とする。
【課題を解決するための手段】
【００１４】
［１］本発明のフィルター濾材の製造方法は、目付量が１０ｇ／ｍ２〜５０ｇ／ｍ２の範囲内にあるスパンボンド不織布である第１不織布の片面に、平均繊維径が１００ｎｍ〜４００ｎｍの範囲内にあるナノファイバーを目付量が０．０５ｇ／ｍ２〜０．２ｇ／ｍ２の範囲内となるように積層して第２不織布を形成するナノファイバー積層工程と、前記第１不織布とは反対側の前記第２不織布の表面上に、目付量が５ｇ／ｍ２〜３０ｇ／ｍ２の範囲内にあるエレクトレット化されたメルトブロー不織布である第３不織布を接着する接着工程とをこの順序で含み、前記第１不織布、前記第２不織布及び前記第３不織布の合計厚さを０．０５ｍｍ〜０．４ｍｍの範囲内とすることを特徴とする。【００１５】
本発明のフィルター濾材の製造方法によれば、従来のフィルター濾材の製造方法と同様に、通常の繊維からなる不織布とナノファイバー不織布とを組み合わせることで、高い捕集性能を維持したまま薄型化及び軽量化を達成できるフィルター濾材を製造することが可能となる。【００１６】
ところで、メルトブロー不織布はスパンボンド不織布やサーマルボンド不織布等と比較して帯電しやすい性質がある。このため、従来のフィルター濾材の製造方法のようにメルトブロー不織布の片面にナノファイバーを積層しようとすると、メルトブロー不織布が帯電してナノファイバーとの間で電気的な反発が発生し、ナノファイバーの積層がうまくいかなかったり、積層にむらが発生してしまったりすることがある。その結果、従来のフィルターの製造方法により製造したフィルター濾材は、劣化や破損（特に、メルトブロー不織布とナノファイバー不織布との剥離や当該剥離による強度低下に起因するもの）が生じやすくなってしまう。【００１７】
一方、本発明のフィルター濾材の製造方法によれば、比較的帯電しにくいスパンボンド不織布である第１不織布の片面にナノファイバーを積層して第２不織布を形成するため、第１不織布とナノファイバーとの間に生じる電気的な反発を小さくしてナノファイバーの積層を適切に行うことが可能となる。その結果、本発明のフィルター濾材の製造方法によれば、従来のフィルター濾材の製造方法により製造したフィルター濾材よりも劣化や破損が生じにくいフィルター濾材を製造することが可能となる。【００１８】
このため、本発明のフィルター濾材の製造方法は、高い捕集性能を維持したまま薄型化及び軽量化を達成でき、かつ、従来のフィルター濾材の製造方法よりも劣化や破損が生じにくいフィルター濾材を製造可能なフィルター濾材の製造方法となる。【００１９】
また、本発明のフィルター濾材の製造方法によれば、比較的帯電しにくいスパンボンド不織布である第１不織布の片面に第２不織布を形成することでナノファイバーの積層を適切に行うことが可能となるため、高品質なナノファイバー不織布を形成することで厚さあたりの捕集性能を高くすることが可能となる。その結果、本発明のフィルター濾材の製造方法によれば、従来のフィルター濾材の製造方法で製造したフィルター濾材よりも薄型としても高い捕集性能を確保することが可能なフィルター濾材を製造することが可能となる。【００２０】
また、本発明のフィルター濾材の製造方法によれば、スパンボンド不織布である第１不織布の目付量が１０ｇ／ｍ２〜５０ｇ／ｍ２の範囲内にあるため、目付量が１０ｇ／ｍ２以上であることでナノファイバーからなる第２不織布を形成するときに異常（破れ、破損、伸び等）を防止するに足る引張強度を確保することが可能となり、かつ、目付量が５０ｇ／ｍ２以下であることでスパンボンド不織布の絶縁性を十分に低くして第１不織布と第２不織布との間の接合力を十分に大きくするとともにフィルター濾材を軽量化することが可能となる。【００２１】
また、本発明のフィルター濾材の製造方法によれば、ナノファイバーの平均繊維径が１００ｎｍ〜４００ｎｍの範囲内にあるため、平均繊維径を１００ｎｍ以上とすることで実用的な生産量を確保することが可能となり、かつ、平均繊維径を４００ｎｍ以下とすることで捕集性能を十分に高くすること及び圧力損失を十分に低くすることが可能となる。【００２２】
また、本発明のフィルター濾材の製造方法によれば、ナノファイバーを目付量が０．０５ｇ／ｍ２〜０．２ｇ／ｍ２の範囲内となるように積層するため、目付量を０．０５ｇ／ｍ２以上とすることで捕集性能を十分に高くすることが可能となり、かつ、目付量を０．２ｇ／ｍ２以下とすることで圧力損失を十分に低くすることが可能となる。【００２３】
また、本発明のフィルター濾材の製造方法によれば、メルトブロー不織布である第３不織布の目付量が５ｇ／ｍ２〜３０ｇ／ｍ２の範囲内にあるため、目付量が５ｇ／ｍ２以上であることで接着の際における扱いやすさ（積層、加熱、加圧、冷却等、接着工程実施時における挙動の安定性。いわゆるハンドリング性。）を確保することが可能となり、かつ、目付量が３０ｇ／ｍ２以下であることで厚さ方向に対する第３不織布の厚さを薄くしてフィルター濾材の薄型化を達成することが可能となる。【００２４】
また、本発明のフィルター濾材の製造方法によれば、第３不織布がエレクトレット化されたメルトブロー不織布であるため、静電気力により高い捕集性能を得ることが可能となる。【００２５】
本発明のフィルター濾材の製造方法においては、前記ナノファイバー積層工程では、紡糸方向が下から上であるマルチノズル式エレクトロスピニング装置を用いて前記ナノファイバーを積層することが好ましい。【００２６】
このような方法とすることにより、ナノファイバーを均一かつ効率的に積層することが可能となる。【００２７】
本発明のフィルター濾材の製造方法においては、前記接着工程では、樹脂接着剤を用いたホットメルトにより前記第３不織布を接着することが好ましい。【００２８】
このような方法とすることにより、エレクトレット化されたメルトブロー不織布である第３不織布を安定して接着することが可能となる。【００２９】
本発明のフィルター濾材の製造方法においては、前記第３不織布は、ポリプロピレンを原料とするものであることが好ましい。【００３０】
ポリプロピレンは、エレクトレット化に適した帯電しやすい原料である。
このため、上記のような方法とすることにより、エレクトレット化の効果の減衰を抑制してフィルター濾材の捕集性能が経時劣化することを抑制することが可能となる。【００３１】
本発明のフィルター濾材の製造方法においては、前記ナノファイバー積層工程では、熱可塑性ポリウレタン、ポリフッ化ビニリデン、ポリアミド、ポリアクリロニトリル及びポリビニルアルコールのうち少なくとも１種類を原料とする前記ナノファイバーにより前記第２不織布を形成することが好ましい。【００３２】
このような方法とすることにより、捕集性能が高い第２不織布を安定して形成することが可能となる。【００３３】
［２］本発明のフィルター濾材の製造方法においては、前記第３不織布として、全体にわたって均一な構造を有するものを用いることが好ましい。【００３４】
このような方法とすることにより、厚さや密度のムラが少ない第３不織布を用いることで第３不織布を第２不織布の表面上に均一に接着することが可能となり、その結果、劣化や破損（特に、流体の流通方向が一定でない使用をするときの劣化や破損）が生じにくいフィルター濾材を製造することが可能となる。【００３５】
また、このような方法とすることにより、フィルター濾材の内部空間（いずれの不織布の内部でもない空間）を少なくすることが可能となり、その結果、形状安定性及び逆洗性能が高いフィルター濾材を製造することが可能となる。【００３６】
［３］本発明のフィルター濾材は、目付量が１０ｇ／ｍ２〜５０ｇ／ｍ２の範囲内にあるスパンボンド不織布である第１不織布と、前記第１不織布の片面に配置され、平均繊維径が１００ｎｍ〜４００ｎｍの範囲内にあるナノファイバーからなり目付量が０．０５ｇ／ｍ２〜０．２ｇ／ｍ２の範囲内にあるナノファイバー不織布である第２不織布と、前記第２不織布の前記第１不織布とは反対の側に配置されており、目付量が５ｇ／ｍ２〜３０ｇ／ｍ２の範囲内にあるエレクトレット化されたメルトブロー不織布である第３不織布とを有し、前記第１不織布と前記第２不織布とは、それぞれの不織布を構成する繊維同士の接触及び絡みつきにより一体化され、厚さが０．０５ｍｍ〜０．４ｍｍの範囲内にあることを特徴とする。【００３７】
本発明のフィルター濾材によれば、通常の繊維からなる不織布とナノファイバー不織布とを組み合わせることで、高い捕集性能を維持したまま薄型化及び軽量化を達成することが可能となる。【００３８】
また、本発明のフィルター濾材によれば、比較的帯電しにくいスパンボンド不織布である第１不織布の片面に第２不織布をそれぞれの不織布を構成する繊維同士の接触及び絡みつきにより一体化しているため、製造時における第１不織布とナノファイバーとの間に生じる電気的な反発を小さくして第２不織布と第１不織布とを強固に一体化することが可能となる。その結果、本発明のフィルター濾材は、従来のフィルター濾材の製造方法で製造したフィルター濾材よりも劣化や破損が生じにくいフィルター濾材となる。【００３９】
このため、本発明のフィルター濾材は、高い捕集性能を維持したまま薄型化及び軽量化を達成でき、かつ、従来のフィルター濾材の製造方法で製造したフィルター濾材よりも劣化や破損が生じにくいフィルター濾材となる。【００４０】
また、本発明のフィルター濾材によれば、比較的帯電しにくいスパンボンド不織布である第１不織布の片面に第２不織布が一体化しているため、製造時におけるナノファイバーの積層を適切に行うことが可能となり、高品質なナノファイバー不織布として厚さあたりの捕集性能を高くすることが可能となる。その結果、本発明のフィルター濾材によれば、従来のフィルター濾材よりも薄型のフィルター濾材としても、高い捕集性能を確保することが可能となる。【００４１】
上記［３］でフィルター濾材について記載した各数値範囲やエレクトレット化の効果は、上記［１］で記載した効果と同じであるため、ここでは記載を省略する。【００４２】
［４］本発明のフィルター濾材においては、前記第３不織布は、全体にわたって均一な構造を有することが好ましい。【００４３】
このような構成とすることにより、厚さや密度のムラが少ない第３不織布を用いることで第３不織布を第２不織布の表面上に均一に接着して接着強度を高くすることが可能となり、その結果、劣化や破損（特に、流体の流通方向が一定でない使用をするときの劣化や破損）を生じにくくすることが可能となる。【００４４】
また、このような構成とすることにより、フィルター濾材の内部空間を少なくすることが可能となり、その結果、形状安定性及び逆洗性能を高くすることが可能となる。【００４５】
［５］本発明のフィルター濾材においては、Ｎ９５規格を満たすことが好ましい。【００４６】
このような構成とすることにより、発塵のある作業現場、手術室、病棟、パンデミック対策の現場等、特にシビアな環境での使用に特に適したレスピレーターに用いるためのフィルター濾材とすることが可能となる。【００４７】
［６］本発明のフィルター濾材においては、空気を吸引しながら前記第１不織布側にＪＩＳ８種である試験粒子を堆積させて圧力損失が前記試験粒子を堆積させる前の圧力損失の１．５倍となった後、前記第３不織布側から平均面風速が２６ｃｍ／ｓである呼気を１秒ずつ５回送った後の圧力損失が、前記試験粒子を堆積させる前の圧力損失の１．１倍以下であることが好ましい。【００４８】
従来、レスピレーターに用いるフィルター濾材としては、単に捕集性能の高いものは存在していても、十分な逆洗を簡単に行うことが可能なフィルター濾材（特に、Ｎ９５規格を満たすフィルター濾材）は存在していなかった。
上記のような構成とすることにより、成人が強めの呼気を送る程度で十分な逆洗を行うことが可能となる。【００４９】
［７］本発明のレスピレーターは、目付量が１０ｇ／ｍ２〜５０ｇ／ｍ２の範囲内にあるスパンボンド不織布である第１不織布と、前記第１不織布の片面に配置され、平均繊維径が１００ｎｍ〜４００ｎｍの範囲内にあるナノファイバーからなり目付量が０．０５ｇ／ｍ２〜０．２ｇ／ｍ２の範囲内にあるナノファイバー不織布である第２不織布と、前記第２不織布の前記第１不織布とは反対の側に配置されており、目付量が５ｇ／ｍ２〜３０ｇ／ｍ２の範囲内にあるエレクトレット化されたメルトブロー不織布である第３不織布とを有し、前記第１不織布と前記第２不織布とは、それぞれの不織布を構成する繊維同士の接触及び絡みつきにより一体化され、厚さが０．０５ｍｍ〜０．４ｍｍの範囲内にあるフィルター濾材を、フィルターの構成要素として備えることを特徴とする。【００５０】
本発明のレスピレーターは、本発明のフィルター濾材を構成要素として備えるフィルターを用いるため、高い捕集性能と着用者の負荷を小さくすることとを両立し、かつ、従来のフィルター濾材をフィルターの構成要素として用いたレスピレーターよりもフィルターの劣化や破損が生じにくいレスピレーターとなる。【００５１】
上記［７］でレスピレーターについて記載した各数値範囲やエレクトレット化の効果は、上記［１］で記載した効果と同じであるため、ここでは記載を省略する。【００５２】
［８］本発明のレスピレーターにおいては、前記フィルターの全体の厚さは、０．２ｍｍ〜１．５ｍｍの範囲内にあることが好ましい。【００５３】
このような構成とすることにより、フィルターの強度を十分に確保しつつ、フィルターの十分な薄型化及び軽量化を達成することが可能となる。【００５４】
［９］本発明のレスピレーターにおいては、前記フィルターは、面形状がプレーンであることが好ましい。【００５５】
このような構成とすることにより、エンボス等の形成に起因する捕集性能の低下を防ぐことが可能となる。【００５６】
なお、本明細書における「面形状がプレーンである」とは、レスピレーターの形状を構成する観点からは不可欠ではない立体形状（例えば、フィルターの表面積を大きくするための凹凸）を有しないことをいう。例えば、折り畳み式レスピレーターとするために、フィルターに折り目があったとしても、上記のような立体形状が存在しなければ、「面形状がプレーンである」という条件を満たす。【００５７】
［１０］本発明のレスピレーターにおいては、前記第３不織布は、全体にわたって均一な構造を有することが好ましい。【００５８】
このような構成とすることにより、厚さや密度のムラが少ない第３不織布を用いることで第３不織布を第２不織布の表面上に均一に接着して接着強度を高くすることが可能となり、その結果、劣化や破損（特に、流体の流通方向が一定でない使用をするときの劣化や破損）を生じにくくすることが可能となる。【００５９】
また、このような構成とすることにより、フィルター濾材の内部空間を少なくすることが可能となり、形状安定性及び逆洗性能を高くすることが可能となる。【００６０】
［１１］本発明のレスピレーターにおいては、サーマルボンド不織布からなる口元側不織布を、前記フィルターの構成要素として有することが好ましい。【００６１】
このような構成とすることにより、フィルター濾材に口元が直接触れるのを防ぐことができ、フィルター濾材が損傷してしまうことを抑制することが可能となる。【００６２】
［１２］本発明のレスピレーターにおいては、前記フィルター濾材と口元側不織布とは、それぞれの端部で接合されていることが好ましい。【００６３】
このような構成とすることにより、口元側不織布の動きにフィルター濾材が引っ張られてフィルター濾材に過度の負荷がかかることを抑制することが可能となる。【００６４】
［１３］本発明のレスピレーターにおいては、Ｎ９５規格を満たすことが好ましい。【００６５】
このような構成とすることにより、発塵のある作業現場、手術室、病棟、パンデミック対策の現場等、特にシビアな環境での使用に特に適したレスピレーターとすることが可能となる。【００６６】
［１４］本発明のレスピレーターにおいては、空気を吸引しながら前記第１不織布側にＪＩＳ８種である試験粒子を堆積させて圧力損失が前記試験粒子を堆積させる前の圧力損失の１．５倍となった後、前記第３不織布側から平均面風速が２６ｃｍ／ｓである呼気を１秒ずつ５回送った後の圧力損失が、前記試験粒子を堆積させる前の圧力損失の１．１倍以下であることが好ましい。【００６７】
従来、レスピレーターの技術分野においては、単に捕集性能の高いものは存在していても、十分な逆洗を簡単に行うことが可能なレスピレーター（特に、Ｎ９５規格を満たすレスピレーター）は存在していなかった。
上記のような構成とすることにより、成人が強めの呼気を送る程度で十分な逆洗を行うことが可能となる。
【図面の簡単な説明】
【００６８】
【図１】実施形態に係るフィルター濾材１０の断面図である。
【図２】実施形態に係るフィルター濾材の製造方法におけるナノファイバー積層工程Ｓ１を説明するために示す図である。
【図３】実施形態に係るフィルター濾材の製造方法における接着工程Ｓ２を説明するために示す図である。
【図４】実施形態に係るレスピレーター１００を説明するために示す図である。
【図５】実施形態に係るレスピレーター１００を使用している様子を示す図である。
【図６】実施例及び比較例に係る実験結果を示す表である。
【図７】追加実施例１における実験に用いた実験装置４００の構成を示す模式図である。
【図８】追加実施例１における実験の結果を示すグラフである。
【図９】追加実施例２における各レスピレーターの試験粒子吸引後の様子を示すＳＥＭ画像である。
【発明を実施するための形態】
【００６９】
以下、本発明のフィルター濾材の製造方法、フィルター濾材及びレスピレーターについて、図に示す実施形態に基づいて説明する。各図面は模式図であり、必ずしも実際の構造や構成を厳密に反映したものではない。以下に説明する実施形態は、請求の範囲に係る発明を限定するものではない。また、実施形態の中で説明されている諸要素及びその組み合わせの全てが本発明に必須であるとは限らない。
【００７０】
［実施形態］
１．フィルター濾材１０
まず、実施形態に係るフィルター濾材１０について説明する。
図１は、実施形態に係るフィルター濾材１０の断面図である。
実施形態に係るフィルター濾材１０は、図１に示すように、第１不織布１２と、第２不織布１４と、第３不織布１６とを有する。フィルター濾材１０は、厚さが０．０５ｍｍ〜０．４ｍｍの範囲内にある。
本明細書において「フィルター濾材」とは、フィルターの構成要素として用いられるもののうち、フィルターの主要機能である濾過（捕集）機能を担うもののことをいう。フィルター濾材は、単独でフィルターとして用いてもよいし、他の構成要素（例えば、口元用の不織布、補強用の不織布、他のフィルター濾材等）と積層又は一体化させて用いてもよい。
【００７１】
第１不織布１２は、目付量が１０ｇ／ｍ２〜５０ｇ／ｍ２の範囲内にあるスパンボンド不織布である。第１不織布１２は、例えば、ポリプロピレン（ＰＰ）を原料とするものである。
【００７２】
第２不織布１４は、第１不織布１２の片面に配置されている。第２不織布１４は、平均繊維径が１００ｎｍ〜４００ｎｍの範囲内にあるナノファイバーからなる目付量が０．０５ｇ／ｍ２〜０．２ｇ／ｍ２の範囲内にあるナノファイバー不織布である。
第２不織布１４は、熱可塑性ポリウレタン（ＴＰＵ）、ポリフッ化ビニリデン（ＰＶＤＦ）、ポリアミド（ＰＡ）、ポリアクリロニトリル（ＰＡＮ）及びポリビニルアルコール（ＰＶＡ）のうち少なくとも１種類を原料とするナノファイバーにより形成されている。
【００７３】
第３不織布１６は、第２不織布１４の第１不織布１２とは反対の側に配置されており、目付量が５ｇ／ｍ２〜３０ｇ／ｍ２の範囲内にあるエレクトレット化されたメルトブロー不織布である。第３不織布１６は、ポリプロピレン（ＰＰ）を原料とするものである。
なお、エレクトレット化されたメルトブロー不織布は、繊維自体で比較的大きな捕集対象を捕集でき、同時に静電気力の作用により比較的小さい捕集対象も捕集できるため、フィルター濾材の捕集性能を高くするのに適する構成要素である。
【００７４】
また、第３不織布１６は、全体にわたって均一な構造を有する。
本明細書においては、第３不織布についてどの部分をみても、厚み、密度及び繊維の絡み方に有意な差がない構造を有すること、又は、厚み、密度及び繊維の絡み方に意図的に設けられた差異がない構造を有することを「均一な構造を有する」という。
【００７５】
均一な構造を有する第３不織布１６は、厚みの平均値が他の領域の厚みの平均値と異なる領域を有しない。また、第３不織布１６は、突起のような構造を有しない。ここでいう突起とは、不織布の平面（主面）部分から突出した構造であり、密度や組織が不織布の平面部分とは異なるもの（例えば、毛玉のようなもの）のことをいう。当該突起の有無は、例えば、第３不織布１６を光に透かすことで識別することができる。第３不織布１６を光に透かしたとき、突出部が存在する部分は他の部分よりも影が濃くなって見える。
【００７６】
実施形態に係るフィルター濾材１０のように均一な構造を有する第３不織布を用いることは、均一な構造を有しない第３不織布（例えば、厚みが不均一な第３不織布や突起のような構造を有する第３不織布）を用いる場合と比較して、以下の（a）〜（ｅ）に記載するような効果を有するようになる。
【００７７】
（a）フィルター濾材の厚さをムラなく均一にすることが可能となる。
（ｂ）第３不織布に必要以上に厚い領域や突起が存在しないため、フィルター濾材の厚さが必要以上に厚くならないようにする（薄さを維持する）ことが可能となる。
（ｃ）構造の不均一さ（特に突起）は主に後加工（例えば、ロールやへら等による摩擦）により形成されるが、全体にわたって均一な構造を有する第３不織布を用いる場合には後加工を行う必要がないため、後加工に係る加工コストや設備コストの増加を防ぐことが可能となる。
（ｄ）第３不織布の構造を後加工で物理的に変化させないため、第３不織布中の孔の大きさや形状が無理に変化させられることがなく、フィルター濾材の粒子捕集性能を低下させないようにすることが可能となる。
（ｅ）均一な構造を有しない第３不織布を用いる場合と比較して、突起等に由来する隙間（層間の隙間）が少なくなることから、第２不織布(ナノファイバー不織布)が粒子を捕集したときに第２不織布を十分に支持することが可能となり、その結果、第２不織布が損傷することを抑制することが可能となる。
【００７８】
第１不織布１２と第２不織布１４とは、それぞれの不織布を構成する繊維同士の接触及び絡みつきにより一体化されている。当該一体化は、第２不織布１４をエレクトロスピニング法により形成することにより達成することができる（後述するフィルター濾材の製造方法のナノファイバー積層工程Ｓ１参照。）。
また、第１不織布１２及び第２不織布１４と第３不織布１６とは、樹脂接着剤により接着されている。当該接着のための方法としては、例えば、ホットメルトを用いることができる（後述するフィルター濾材の製造方法の接着工程Ｓ２参照。）
【００７９】
上記の構成により、フィルター濾材１０は、Ｎ９５規格を満たすことが好ましい。
【００８０】
フィルター濾材１０は、空気を吸引しながら第１不織布１２側にＪＩＳ８種である試験粒子を堆積させて圧力損失が試験粒子を堆積させる前の圧力損失の１．５倍となった後、第３不織布側から平均面風速が２６ｃｍ／ｓである呼気を１秒ずつ５回送った後の圧力損失が、試験粒子を堆積させる前の圧力損失の１．１倍以下である（後述する追加実施例１も参照。）。
【００８１】
２．フィルター濾材の製造方法
次に、実施形態に係るフィルター濾材の製造方法について説明する。
実施形態に係るフィルター素材の製造方法は、ナノファイバー積層工程Ｓ１と接着工程Ｓ２とをこの順序で含む。以下、各工程について説明する。
【００８２】
２−１．ナノファイバー積層工程Ｓ１
図２は、実施形態に係るフィルター濾材の製造方法におけるナノファイバー積層工程Ｓ１を説明するために示す図である。図２（ａ）はナノファイバー積層工程Ｓ１を実施する様子を示す模式図であり、図２（ｂ）は図２（ａ）におけるＡ１の位置の様子を示す断面図であり、図２（ｃ）は図２（ａ）におけるＡ２の位置の様子を示す断面図である。
【００８３】
ナノファイバー積層工程Ｓ１は、図２に示すように、目付量が１０ｇ／ｍ２〜５０ｇ／ｍ２の範囲内にあるスパンボンド不織布である第１不織布１２（図２（ｂ）参照。）の片面に、平均繊維径が１００ｎｍ〜４００ｎｍの範囲内にあるナノファイバーを目付量が０．０５ｇ／ｍ２〜０．２ｇ／ｍ２の範囲内となるように積層して第２不織布１４を形成する（図２（ｃ）参照。）工程である。
【００８４】
ナノファイバー積層工程Ｓ１では、熱可塑性ポリウレタン（ＴＰＵ）、ポリフッ化ビニリデン（ＰＶＤＦ）、ポリアミド（ＰＡ）、ポリアクリロニトリル（ＰＡＮ）及びポリビニルアルコール（ＰＶＡ）のうち少なくとも１種類を原料とするナノファイバーにより第２不織布１４を形成する。
ナノファイバー積層工程Ｓ１では、図２（ａ）に示すように、紡糸方向が下から上であるマルチノズル式エレクトロスピニング装置２００を用いてナノファイバーを積層する。
【００８５】
図２（ａ）において符号２１０で示すのは第１不織布１２を繰り出す繰り出しロールであり、符号２１２で示すのは第１不織布１２及び第２不織布１４を巻き取る巻き取りロールである。本実施形態においては、繰り出しロール２１０から第１不織布１２を繰り出しつつ巻き取りロール２１２で第１不織布１２及び第２不織布１４を巻き取ることで、第１不織布１２の片面への第２不織布１４の形成（ナノファイバーの積層）を連続的に行う。
この場合、第２不織布１４の目付量は、第１不織布１２を移動させる速度の変更、ナノファイバー原料の噴射量の変更、印加電圧の増減等を行うことにより調整することができる。
【００８６】
なお、第２不織布の形成は連続的でなくてもよい。例えば、所定の面積の第１不織布を準備して第２不織布の形成を行い、その後、別の所定の面積の第１不織布を準備して再び第２不織布の形成を行う、とするように、第２不織布の形成は断続的であってもよい。
【００８７】
２−２．接着工程Ｓ２
図３は、実施形態に係るフィルター濾材の製造方法における接着工程Ｓ２を説明するために示す図である。図３（ａ）は接着工程Ｓ２を実施する様子を示す模式図であり、図３（ｂ）は図３（ａ）におけるＡ３の位置の様子を示す断面図であり、図３（ｃ）は図３（ａ）におけるＡ４の位置の様子を示す断面図であり、図３（ｄ）は図３（ａ）におけるＡ５の位置の様子を示す断面図である。
【００８８】
接着工程Ｓ２は、図３に示すように、第１不織布１２とは反対側の第２不織布１４の表面上に、目付量が５ｇ／ｍ２〜３０ｇ／ｍ２の範囲内にあるエレクトレット化されたメルトブロー不織布である第３不織布１６を接着する工程である。第３不織布１６は、上記したようにポリプロピレン（ＰＰ）を原料とするものである。なお、不織布のエレクトレット化については公知であるため、説明は省略する。
【００８９】
接着工程Ｓ２においては、第３不織布１６として、全体にわたって均一な構造を有するものを用いる。
【００９０】
接着工程Ｓ２では、樹脂接着剤を用いたホットメルトにより第３不織布１６を接着する。ホットメルトは、例えば図３（ａ）に示すように、樹脂接着剤塗布機３００により第２不織布１４上に熱可塑性の樹脂接着剤１８を散布又は塗布し（図３（ｂ）参照。）、第３不織布１６を樹脂接着剤１８を介して第２不織布１４上に重ね（図３（ｃ）参照。）、加熱ヒーター３１０による加熱で樹脂接着剤１８を溶融させて第１不織布１２及び第２不織布１４と第３不織布１６とを接着する（図３（ｄ）参照。）。
なお、図３（ａ）〜図３（ｃ）においては、樹脂接着剤１８を等間隔に配置された粒状の形状のものであるように表示しているが、これは便宜上のものである。樹脂接着剤は、第３不織布を適切に接着するという目的を達成することができる限り、任意の（適切な）形態（網状や線状といった形状や、固体、ペースト、ゲルといった状態）のものを用いることができ、任意の（適切な）分布・方法で散布、塗布、配置等を行うことができる。
【００９１】
本実施形態においては、接着工程Ｓ２を実施することによりフィルター濾材１０を製造する。
【００９２】
図３（ａ）において符号３２０で示すのは第１不織布１２及び第２不織布１４を繰り出す繰り出しロールであり、符号３２２で示すのは第３不織布１６を繰り出す繰り出しロールであり、符号３２４で示すのはフィルター濾材１０を巻き取る巻き取りロールである。
本実施形態においては、繰り出しロール３２０及び繰り出しロール３２２から各不織布を繰り出しつつ巻き取りロール３２４でフィルター濾材１０を巻き取ることで各不織布を移動させ、フィルター濾材１０を連続的に製造する。
なお、上記した第２不織布の形成の場合と同じく、第３不織布の接着は連続的でなくても（断続的であっても）よい。
【００９３】
本実施形態においては、第１不織布１２、第２不織布１４及び第３不織布１６の合計厚さを０．０５ｍｍ〜０．４ｍｍの範囲内とする。
【００９４】
３．レスピレーター１００
次に、実施形態に係るレスピレーター１００について説明する。
図４は、実施形態に係るレスピレーター１００を説明するために示す図である。図４（ａ）は折り畳んだ状態のレスピレーター１００の平面図であり、図４（ｂ）は図４（ａ）のＡ−Ａ断面図であり、図４（ｃ）は図４（ｂ）のＡ６で示す位置の様子を示す断面図である。なお、図４（ｂ）においては、フィルター２０が折り畳まれている様子をわかりやすくするために、レスピレーター１００を完全に折り畳んだ状態ではなく、わずかに開いた状態として図示している。
図５は、実施形態に係るレスピレーター１００を使用している様子を示す図である。図５において符号Ｕで示すのは、レスピレーター１００の使用者である。図５は、レスピレーター１００に着目する場合には、レスピレーター１００の使用時（展開時）の状態を示す斜視図ということもできる。
【００９５】
実施形態に係るレスピレーター１００は、図４に示すように、目付量が１０ｇ／ｍ２〜５０ｇ／ｍ２の範囲内にあるスパンボンド不織布である第１不織布１２と、第１不織布１２の片面に配置され、平均繊維径が１００ｎｍ〜４００ｎｍの範囲内にあるナノファイバーからなり目付量が０．０５ｇ／ｍ２〜０．２ｇ／ｍ２の範囲内にあるナノファイバー不織布である第２不織布１４と、第２不織布１４の第１不織布１２とは反対の側に配置されており、目付量が５ｇ／ｍ２〜３０ｇ／ｍ２の範囲内にあるエレクトレット化されたメルトブロー不織布である第３不織布１６とを有し、第１不織布１２と第２不織布１４とは、それぞれの不織布を構成する繊維同士の接触及び絡みつきにより一体化され、厚さが０．０５ｍｍ〜０．４ｍｍの範囲内にあるフィルター濾材１０を、フィルター２０の構成要素として備える。
つまり、レスピレーター１００は、実施形態に係るフィルター濾材１０をフィルター２０の構成要素（実施形態においては、フィルター２０の一部）として備える。
このため、レスピレーター１００における第３不織布１６は、全体にわたって均一な構造を有する。
【００９６】
レスピレーター１００は、折り畳み式である。レスピレーター１００の形状自体は公知のものであるため詳しい説明は省略するが、レスピレーター１００は、図４（a）に示すように、平面視したときにおおよそ台形になるように折り畳んでおくことができる。レスピレーター１００を使用するときには、口元側の端部を上下に開き（図４（ｂ）参照。）、折りたたまれているフィルター２０を広げる（図５参照。）。
折り畳み式のレスピレーターには、省スペースであり、収納や運搬が容易であるという特徴がある。本発明のフィルター濾材は軽量化及び薄型化が可能なものであるため、折り畳み式のレスピレーター用に用いるフィルター濾材として特に好適に用いることができる。
【００９７】
また、レスピレーター１００は、Ｎ９５規格を満たすことが好ましい（後述する実施例参照。）。
【００９８】
また、レスピレーター１００は、空気を吸引しながら第１不織布１２側にＪＩＳ８種である試験粒子を堆積させて圧力損失が試験粒子を堆積させる前の圧力損失の１．５倍となった後、第３不織布１６側から平均面風速が２６ｃｍ／ｓである呼気を１秒ずつ５回送った後の圧力損失が、試験粒子を堆積させる前の圧力損失の１．１倍以下である（後述する追加実施例１も参照。）。
【００９９】
レスピレーター１００は、サーマルボンド不織布からなる口元側不織布２２を、フィルター２０の構成要素として有する。本実施形態においては、フィルター２０は、図４（ｃ）に示すように、フィルター濾材１０とサーマルボンド不織布からなる口元側不織布２２とからなるということもできる。フィルター２０においては、フィルター濾材１０と口元側不織布２２とはそれぞれの端部で接合されている。つまり、フィルター濾材１０と口元側不織布２２とは、全面において接合（接着）されているものではない。
フィルター２０の全体の厚さは、０．２ｍｍ〜１．５ｍｍの範囲内にある。
また、フィルター２０は面形状がプレーンであり、エンボス等が存在しない。
【０１００】
なお、レスピレーター１００は、フィルター２０の他に、熱圧着によりフィルター２０の端部を固定するバインディングテープ３０、使用者Ｕの皮膚に触れる側の端部を覆うカバーテープ４０、使用者Ｕの鼻の部分とレスピレーター１００の端部との間の密閉性を確保するためのノーズクランプ５０及びレスピレーター１００を使用者Ｕに固定するための装着用ゴム６０を備える。これらの構成要素は、レスピレーターの構成要素として公知のものであるため、説明を省略する。
【０１０１】
レスピレーター１００は、実施形態に係るフィルター濾材１０を備えるフィルター２０を用いること以外については、公知の（一般的な）製造方法により製造することができる。フィルター濾材１０を用いてレスピレーター１００を製造する方法としては、（１）フィルター濾材１０を適切な大きさに裁断する工程と、（２）裁断したフィルター濾材１０と口元側不織布２２とを積層してフィルター２０とする工程と、（３）フィルター２０をレスピレーター１００に対応する形状に折り畳む工程と、（４）ノーズクランプ５０及び装着用ゴム６０をフィルター２０の適切な位置に配置する工程と、（５）バインディングテープ３０及びカバーテープ４０を熱圧着することでフィルター２０、ノーズクランプ５０及び装着用ゴム６０を一体化する工程と、（６）フィルター２０を裁断して単独のレスピレーター１００とする工程とをこの順序で含む方法を例示することができる。
【０１０２】
４．実施形態に係るフィルター濾材の製造方法、フィルター濾材１０及びレスピレーター１００の効果
【０１０３】
実施形態に係るフィルター濾材の製造方法によれば、従来のフィルター濾材の製造方法と同様に、通常の繊維からなる不織布とナノファイバー不織布とを組み合わせることで、高い捕集性能を維持したまま薄型化及び軽量化を達成できるフィルター濾材１０を製造することが可能となる。
【０１０４】
また、実施形態に係るフィルター濾材の製造方法によれば、比較的帯電しにくいスパンボンド不織布である第１不織布１２の片面にナノファイバーを積層して第２不織布１４を形成するため、第１不織布１２とナノファイバーとの間に生じる電気的な反発を小さくしてナノファイバーの積層を適切に行うことが可能となる。その結果、本発明のフィルター濾材の製造方法は、従来のフィルター濾材の製造方法よりも劣化や破損が生じにくいフィルター濾材１０を製造することが可能となる。
【０１０５】
このため、実施形態に係るフィルター濾材の製造方法は、高い捕集性能を維持したまま薄型化及び軽量化を達成でき、かつ、従来のフィルター濾材の製造方法よりも劣化や破損が生じにくいフィルター濾材１０を製造可能なフィルター濾材の製造方法となる。
【０１０６】
また、実施形態に係るフィルター濾材の製造方法によれば、比較的帯電しにくいスパンボンド不織布である第１不織布１２の片面に第２不織布１４を形成することでナノファイバーの積層を適切に行うことが可能となるため、高品質なナノファイバー不織布を形成することで厚さあたりの捕集性能を高くすることが可能となる。その結果、実施形態に係るフィルター濾材の製造方法によれば、従来のフィルター濾材の製造方法で製造したフィルター濾材より薄型としても高い捕集性能を確保することが可能なフィルター濾材１０を製造することが可能となる。
【０１０７】
また、実施形態に係るフィルター濾材の製造方法によれば、スパンボンド不織布である第１不織布１２の目付量が１０ｇ／ｍ２〜５０ｇ／ｍ２の範囲内にあるため、目付量が１０ｇ／ｍ２以上であることでナノファイバーからなる第２不織布１４を形成するときに異常（破れ、破損、伸び等）を防止するに足る引張強度を確保することが可能となり、かつ、目付量が５０ｇ／ｍ２以下であることでスパンボンド不織布の絶縁性を十分に低くして第１不織布１２と第２不織布１４との間の接合力を十分に大きくするとともにフィルター濾材１０を軽量化することが可能となる。
【０１０８】
また、実施形態に係るフィルター濾材の製造方法によれば、ナノファイバーの平均繊維径が１００ｎｍ〜４００ｎｍの範囲内にあるため、平均繊維径を１００ｎｍ以上とすることで実用的な生産量を確保することが可能となり、かつ、平均繊維径を４００ｎｍ以下とすることで捕集性能を十分に高くすること及び圧力損失を十分に低くすることが可能となる。
【０１０９】
また、実施形態に係るフィルター濾材の製造方法によれば、ナノファイバーを目付量が０．０５ｇ／ｍ２〜０．２ｇ／ｍ２の範囲内となるように積層するため、目付量を０．０５ｇ／ｍ２以上とすることで捕集性能を十分に高くすることが可能となり、かつ、目付量を０．２ｇ／ｍ２以下とすることで圧力損失を十分に低くすることが可能となる。
【０１１０】
また、実施形態に係るフィルター濾材の製造方法によれば、メルトブロー不織布である第３不織布１６の目付量が５ｇ／ｍ２〜３０ｇ／ｍ２の範囲内にあるため、目付量が５ｇ／ｍ２以上であることで接着の際における扱いやすさ（積層、加熱、加圧、冷却等、接着工程実施時における挙動の安定性。いわゆるハンドリング性。）を確保することが可能となり、かつ、目付量が３０ｇ／ｍ２以下であることで厚さ方向に対する第３不織布１６の厚さを薄くしてフィルター濾材１０の薄型化を達成することが可能となる。
【０１１１】
また、実施形態に係るフィルター濾材の製造方法によれば、第３不織布１６がエレクトレット化されたメルトブロー不織布であるため、静電気力により高い捕集性能を得ることが可能となる。
【０１１２】
また、実施形態に係るフィルター濾材の製造方法によれば、ナノファイバー積層工程Ｓ１では、紡糸方向が下から上であるマルチノズル式エレクトロスピニング装置２００を用いてナノファイバーを積層するため、ナノファイバーを均一かつ効率的に積層することが可能となる。
【０１１３】
また、実施形態に係るフィルター濾材の製造方法によれば、接着工程Ｓ２では、樹脂接着剤１８を用いたホットメルトにより第３不織布１６を接着するため、エレクトレット化されたメルトブロー不織布である第３不織布１６を安定して接着することが可能となる。
【０１１４】
また、実施形態に係るフィルター濾材の製造方法によれば、第３不織布１６は、ポリプロピレンを原料とするものであるため、エレクトレット化の効果の減衰を抑制してフィルター濾材１０の捕集性能が経時劣化することを抑制することが可能となる。
【０１１５】
また、実施形態に係るフィルター濾材の製造方法によれば、ナノファイバー積層工程Ｓ１では、熱可塑性ポリウレタン、ポリフッ化ビニリデン、ポリアミド、ポリアクリロニトリル及びポリビニルアルコールのうち少なくとも１種類を原料とするナノファイバーにより第２不織布１４を形成するため、捕集性能が高い第２不織布１４を安定して形成することが可能となる。
【０１１６】
また、実施形態に係るフィルター濾材の製造方法によれば、第３不織布１６として、全体にわたって均一な構造を有するものを用いるため、厚さや密度のムラが少ない第３不織布１６を用いることで第３不織布１６を第２不織布１４の表面上に均一に接着することが可能となり、その結果、劣化や破損（特に、流体の流通方向が一定でない使用をするときの劣化や破損）が生じにくいフィルター濾材を製造することが可能となる。
【０１１７】
また、実施形態に係るフィルター濾材の製造方法によれば、第３不織布１６として、全体にわたって均一な構造を有するものを用いるため、フィルター濾材１０の内部空間（いずれの不織布の内部でもない空間）を少なくすることが可能となり、その結果、形状安定性及び逆洗性能が高いフィルター濾材を製造することが可能となる。
【０１１８】
実施形態に係るフィルター濾材１０によれば、通常の繊維からなる不織布とナノファイバー不織布とを組み合わせることで、高い捕集性能を維持したまま薄型化及び軽量化を達成することが可能となる。
【０１１９】
また、実施形態に係るフィルター濾材１０によれば、比較的帯電しにくいスパンボンド不織布である第１不織布１２の片面に第２不織布１４をそれぞれの不織布を構成する繊維同士の接触及び絡みつきにより一体化しているため、製造時における第１不織布１２とナノファイバーとの間に生じる電気的な反発を小さくして第２不織布１４と第１不織布１２とを強固に一体化することが可能となる。その結果、実施形態に係るフィルター濾材１０は、従来のフィルター濾材の製造方法で製造したフィルター濾材よりも劣化や破損が生じにくいフィルター濾材となる。
【０１２０】
このため、実施形態に係るフィルター濾材１０は、高い捕集性能を維持したまま薄型化及び軽量化を達成でき、かつ、従来のフィルター濾材の製造方法で製造したフィルター濾材よりも劣化や破損が生じにくいフィルター濾材となる。
【０１２１】
また、実施形態に係るフィルター濾材１０によれば、比較的帯電しにくいスパンボンド不織布である第１不織布１２の片面に第２不織布１４が一体化しているため、製造時におけるナノファイバーの積層を適切に行うことが可能となり、高品質なナノファイバー不織布として厚さあたりの捕集性能を高くすることが可能となる。その結果、実施形態に係るフィルター濾材１０によれば、従来のフィルター濾材よりも薄型のフィルター濾材としても、高い捕集性能を確保することが可能となる。
【０１２２】
また、実施形態に係るフィルター濾材１０によれば、第３不織布１６は、全体にわたって均一な構造を有するため、厚さや密度のムラが少ない第３不織布１６を用いることで第３不織布１６を第２不織布１４の表面上に均一に接着して接着強度を高くすることが可能となり、その結果、劣化や破損（特に、流体の流通方向が一定でない使用をするときの劣化や破損）を生じにくくすることが可能となる。
【０１２３】
また、実施形態に係るフィルター濾材１０によれば、第３不織布１６は、全体にわたって均一な構造を有するため、フィルター濾材１０の内部空間を少なくすることが可能となり、その結果、形状安定性及び逆洗性能を高くすることが可能となる。
【０１２４】
また、実施形態に係るフィルター濾材１０によれば、Ｎ９５規格を満たす場合には、発塵のある作業現場、手術室、病棟、パンデミック対策の現場等、特にシビアな環境での使用に特に適したレスピレーターに用いるためのフィルター濾材とすることが可能となる。
【０１２５】
また、実施形態に係るフィルター濾材１０によれば、空気を吸引しながら第１不織布１２側にＪＩＳ８種である試験粒子を堆積させて圧力損失が試験粒子を堆積させる前の圧力損失の１．５倍となった後、第３不織布１６側から平均面風速が２６ｃｍ／ｓである呼気を１秒ずつ５回送った後の圧力損失が、試験粒子を堆積させる前の圧力損失の１．１倍以下であるため、成人が強めの呼気を送る程度で十分な逆洗を行うことが可能となる。
【０１２６】
実施形態に係るレスピレーター１００は、実施形態に係るフィルター濾材１０を備えるフィルター濾材を用いるため、高い捕集性能と着用者の負荷を小さくすることとを両立し、かつ、従来のフィルター濾材をフィルターの構成要素として用いたレスピレーターよりもフィルターの劣化や破損が生じにくいレスピレーターとなる。
【０１２７】
また、実施形態に係るレスピレーター１００によれば、フィルター２０の全体の厚さは、０．２ｍｍ〜１．５ｍｍの範囲内にあるため、フィルター２０の強度を十分に確保しつつ、フィルター２０の十分な薄型化及び軽量化を達成することが可能となる。
【０１２８】
また、実施形態に係るレスピレーター１００によれば、フィルター２０は、面形状がプレーンであるため、エンボス等の形成に起因する捕集性能の低下を防ぐことが可能となる。
【０１２９】
また、実施形態に係るレスピレーターによれば、第３不織布１６は、全体にわたって均一な構造を有するため、厚さや密度のムラが少ない第３不織布１６を用いることで第３不織布１６を第２不織布１４の表面上に均一に接着して接着強度を高くすることが可能となり、その結果、劣化や破損（特に、流体の流通方向が一定でない使用をするときの劣化や破損）を生じにくくすることが可能となる。
【０１３０】
また、実施形態に係るレスピレーターによれば、第３不織布１６は、全体にわたって均一な構造を有するため、フィルター濾材１０の内部空間を少なくすることが可能となり、形状安定性及び逆洗性能を高くすることが可能となる。
【０１３１】
また、実施形態に係るレスピレーター１００によれば、サーマルボンド不織布からなる口元側不織布２２を、フィルター２０の構成要素として有するため、フィルター濾材１０に口元が直接触れるのを防ぐことができ、フィルター濾材１０が損傷してしまうことを抑制することが可能となる。
【０１３２】
また、実施形態に係るレスピレーター１００によれば、フィルター濾材１０と口元側不織布２２とは、それぞれの端部で接合されているため、口元側不織布２２の動きにフィルター濾材１０が引っ張られてフィルター濾材１０に過度の負荷がかかることを抑制することが可能となる。
【０１３３】
また、実施形態に係るレスピレーター１００によれば、Ｎ９５規格を満たす場合には、発塵のある作業現場、手術室、病棟、パンデミック対策の現場等、特にシビアな環境での使用に特に適したレスピレーターとすることが可能となる。
【０１３４】
また、実施形態に係るレスピレーター１００によれば、空気を吸引しながら第１不織布１２側にＪＩＳ８種である試験粒子を堆積させて圧力損失が試験粒子を堆積させる前の圧力損失の１．５倍となった後、第３不織布１６側から平均面風速が２６ｃｍ／ｓである呼気を１秒ずつ５回送った後の圧力損失が、試験粒子を堆積させる前の圧力損失の１．１倍以下であるため、成人が強めの呼気を送る程度で十分な逆洗を行うことが可能となる。
【０１３５】
［実施例］
以下、本発明のフィルター濾材及びレスピレーター（フィルター）の効果を、実際に行った実験に基づいて説明する。
図６は、実施例及び比較例に係る実験結果を示す表である。
【０１３６】
実施例においては、本発明の範囲内にあるフィルター濾材及び本発明の範囲内にあるレスピレーターに用いるフィルターを実際に製造し、市販のレスピレーターやマスクのフィルターとの比較を行った。
以下、実験に用いた実施例１，２及び比較例１,２について説明する。
【０１３７】
実施例１は、本発明の範囲内にあるフィルター濾材である。当該フィルター濾材は、上記実施形態に係るフィルター濾材１０と同様の構成を有し、上記実施形態に係るフィルター濾材の製造方法と同様の方法にて製造した。
実施例１における第１不織布は、ポリプロピレン（ＰＰ）からなる目付量が３０ｇ／ｍ２、平均厚さ０．１５ｍｍのスパンボンド不織布である。
実施例１における第２不織布は、熱可塑性ポリウレタン（ＴＰＵ）からなる目付量が０．１ｇ／ｍ２、平均厚さ０．０００３ｍｍ（３００ｎｍ）のナノファイバー不織布である。
実施例１における第３不織布は、ポリプロピレン（ＰＰ）からなる目付量が２６ｇ／ｍ２、厚さが０．１９ｍｍのメルトブロー不織布である。
【０１３８】
実施例２は、本発明の範囲内にあるレスピレーターに用いるフィルターである。当該レスピレーター及びフィルターは、上記実施形態に係るレスピレーター１００及びフィルター２０と同様の構成を有する。
実施例２におけるフィルターは、上記した実施例１に係るフィルター濾材と口元用のサーマルボンド不織布とを積層したものである。
サーマルボンド不織布としては、ポリプロピレン及びポリエチレンからなる、目付量が１５ｇ／ｍ２、平均厚さ０．９ｍｍのものを用いた。
【０１３９】
比較例１，２は、実際に市販されているレスピレーター又はマスクのフィルターである。
比較例１におけるフィルターは、ポリプロピレン（ＰＰ）からなるメルトブロー不織布を２枚重ねたものである。比較例１は、市販のＮ９５マスク（レスピレーター）に用いられているフィルターである。
比較例２におけるフィルターは、ポリプロピレン（ＰＰ）からなるスパンボンド不織布（目付量：３０ｇ／ｍ２、平均厚さ：０．１５ｍｍ）に熱可塑性ポリウレタン（ＴＰＵ）からなる目付量が０．１ｇ／ｍ２のナノファイバー不織布を積層したものを、ナノファイバー不織布が内側になるように２枚重ねにしたものである。比較例２は、ナノファイバーを用いた軽量型のマスクに用いられているフィルターである。
【０１４０】
なお、フィルター濾材及びフィルターの厚さは、シックネスゲージにより測定した。
また、目付量は、所定の面積となるように切り出したフィルター濾材又はフィルターの重量を実際に測定することにより算出した。
【０１４１】
実施例における実験は、フィルター濾材及び各レスピレーターのフィルターを対象にＮ９５規格に従って行った。
Ｎ９５規格とは、米国ＮＩＯＳＨ（Ｎａｔｉｏｎａｌ  Ｉｎｓｔｉｔｕｔｅ  ｏｆ  Ｏｃｃｕｐａｔｉｏｎａｌ  Ｓａｆｅｔｙ  ａｎｄ  Ｈｅａｌｔｈ）が定めた基準の中の１つで、「Ｎ」は耐油性が無いことを表し、「９５」は試験粒子を９５％以上捕集できることを表す。当該規格を満たすためには、フィルターで最も捕集しづらい空力学的質量径がおおよそ０．３μｍの試験粒子を用い、当該試験粒子を９５％以上捕集できる捕集性能を有しなければならない。なお、Ｎ９５規格はフィルター性能に関する規格であり、レスピレーターとした際の性能を保証するものではない。
【０１４２】
実験例における実験においては、試験粒子としてＮａＣｌ（平均粒子径０．０７５μｍ±０．０２μｍ）を用い、気体流量を８５Ｌ±２Ｌ／ｍｉｎとし、前処理条件を３８℃／湿度８５％／２４ｈ±１ｈとした。
【０１４３】
捕集性能については、捕集効率により評価し、初期及び暴露後（ＮａＣｌが２００ｍｇ堆積したとき）に９５％以上の捕集効率を有するか否かを確認した。
捕集効率は、米国のＴＳＩ  Ｉｎｃ.のＴＳＩ−８１３０を用いて測定した。試行回数は４回とし、得られた結果の平均値を最終的な捕集効率として扱った。
【０１４４】
圧力損失については、初期における値を確認した。
圧力損失についても、米国のＴＳＩ  Ｉｎｃ.のＴＳＩ−８１３０を用いて測定した。試行回数は４回とし、得られた結果の平均値を最終的な捕集効率として扱った。
【０１４５】
実験結果を図６に示す。
実験の結果、実施例１に係るフィルター濾材は、捕集性能及び圧力損失において、Ｎ９５規格を十分以上に満たす優れた性能を発揮することが確認できた。
次に、比較例について見てみると、比較例１に係るフィルターは、Ｎ９５マスクに用いるフィルターとして十分な捕集性能を有することがわかる。また、比較例２に係るフィルターは、薄くかつ圧力損失が極めて小さいが、Ｎ９５マスクの基準で見たときには、捕集性能は不十分であることがわかる。
一方、実施例２に係るフィルターについては、実施例１に係るフィルター濾材と比較すると、捕集性能で上回りつつ、圧力損失は同様の値となっていることが確認できた。
また、実施例２に係るフィルターは、比較例１に係るフィルターと比較して厚さが２／３程度であり、圧力損失も小さくなっているにもかかわらず、捕集性能は比較例１に係るフィルターよりも高いことが確認できた。
さらに、実施例２に係るフィルターは、比較例２に係るフィルターと同様にナノファイバーを用いるフィルターであるが、比較例２に係るフィルターと比較して、厚みの差から予想できる捕集能力を大きく超える捕集能力を有することが確認できた。
【０１４６】
なお、上記フィルターを用いて実際にレスピレーターを作成したところ、上記の捕集性能を保ちつつ、フィルターの厚みが１．２ｍｍ、製品重量が４．６ｇのレスピレーター（Ｎ９５マスク）を製造することができた。一般的なレスピレーター（Ｎ９５規格を満たすもの）のフィルターの厚みは１．５ｍｍ〜４ｍｍ程度であり、製品重量が５ｇ〜１０ｇ超程度であることから、本発明に係るレスピレーターは、一般的なレスピレーターと比較して、同程度又は優れた性能を有しつつ、厚さ及び重量の観点から優れていることも確認できた。厚さが薄いことは省スペース化に寄与し、特に収納（保管）や運搬を行う際における大きなアドバンテージとなる。また、重量が軽いということは、使用者への負荷を小さくする効果が得られる他に、輸送時において、限られた重量制限の中でより多くのレスピレーターを輸送することが可能であることも意味する。
【０１４７】
［追加実施例１］
追加実施例１として、本発明のレスピレーターについて、逆洗性能（再生性能）を調べるための実験を行った。
図７は、追加実施例１における実験に用いた実験装置４００の構成を示す模式図である。
図８は、追加実施例１における実験の結果を示すグラフである。
【０１４８】
追加実施例１で実験に用いたフィルター濾材は上記実施例における実施例１のフィルター濾材と同様のものであり、レスピレーターは上記実施例における実施例２のレスピレーターと同様のものである。
【０１４９】
追加実施例１における実験は、本発明のフィルター濾材及びレスピレーターの逆洗性能を評価するために、試験粒子（粉塵）の吸引と離脱とを連続的に行う試験（サイクル試験）である。
【０１５０】
実験に用いた実験装置４００は、試料設置部４１０、空気流通部４２０、差圧計４３０、流量計４４０及びブロワー４５０を備える（図７参照。）。
なお、試料設置部４１０は略円筒状の形状からなり、一端に試料を取り付けるための試料取り付け口４１２を有する。試料設置部４１０は、実験装置４００の空気流通部４２０から取り外し可能に構成されている。
試料取り付け口４１２の直径は、７ｃｍとした。このため、試験面積は約３８．５ｃｍ２ということになる。
【０１５１】
差圧計としては、株式会社岡野製作所の差圧計ＤＭＣ−１０３Ｎを用いた。
流量計としては、アズビル株式会社の気体用マスフローメーターＣＭＳ００５０ＢＳＲＮを用いた。
【０１５２】
以下、追加実施例１における実験について説明する。
まず、レスピレーターの中央部を切り取ってフィルター濾材及び口元側不織布からなる試料（以下、試料Ｓという。）とした。続いて、試料Ｓをレスピレーターにおける外側（第1不織布側）を外側、口元側不織布側を内側として、試料取り付け口４１２に取り付けた（工程１）。
【０１５３】
次に、ブロワー４５０で定格風量となるまで空気の吸引を行い、差圧計４３０により初期圧力損失（差圧）を測定した。定格風量は８５Ｌ／ｍｉｎとした（工程２）。
【０１５４】
次に、定格風量を保ったまま、試料Ｓの表面に試験粒子を堆積させた。試験粒子はＪＩＳ８種を用いた。試験粒子の堆積濃度は、１ｇ／ｍ３とし、堆積ペースは０．０８５ｇ／ｍｉｎとした（工程３）。
【０１５５】
試験粒子の堆積を続け、圧力損失が初期圧力損失の約１．５倍となった段階でブロワー４５０を停止させた（工程４）。
【０１５６】
その後、試料設置部４１０を実験装置４００から取り外し、試料取り付け口４１２とは反対の側から成人男性が約１秒ずつ５回、強めの呼気を送った。このようにして試験粒子を試料Ｓの表面から離脱させる逆洗を行い、試料Ｓの濾過能力の再生を試みた（工程５）。
なお、「強めの呼気」とは、通常の呼吸で吐出する空気の量よりも多い量を短い時間で吐出するときの呼気のことをいう。強めの呼気は、継続時間約１秒、平均面風速約２６ｃｍ／ｓと表現することもできる。
【０１５７】
次に、試料設置部４１０を実験装置４００に再び取り付け、ブロワー４５０で定格風量となるまで空気の吸引を行い、差圧計４３０により圧力損失を測定し、初期圧力損失との比較を行った（工程６）。
【０１５８】
その後、試験後の圧力損失を初期圧力損失として、工程２〜工程６をもう一度繰り返した。つまり、同一のサンプルについて、２回の試験を行った。
【０１５９】
試験の結果を図８に示す。
１回目の試験における初期圧力損失は、１４７Ｐａであった。
２回目の試験における初期圧力損失は１５０Ｐａであった。図８のグラフに示すように、２回目の試験における初期圧力損失は、１回目の試験における逆洗（再生）後の圧力損失と同じである。
なお、実施例における初期圧力損失（図６参照。）の値と追加実施例１における初期圧力損失の値が異なるのは、実験条件の差異（特に、試験面積の差異）によるものである。
【０１６０】
１回目の試験においては、圧力損失が２２７Ｐａとなった段階でブロワー４５０を停止させた。
２回目の試験においては、圧力損失が２３０Ｐａとなった段階でブロワー４５０を停止させた。
１回目の試験においては、逆洗（再生）後の圧力損失は１５０Ｐａとなった。
２回目の試験においては、逆洗後の圧力損失は１５５Ｐａとなった。
【０１６１】
上記したように、試料Ｓは、呼気で試験粒子を離脱させることによりほぼ初期圧力損失まで圧力損失を復元させることが可能であることが確認できた。具体的には、「空気を吸引しながら第１不織布側にＪＩＳ８種である試験粒子を堆積させ、圧力損失が試験粒子を堆積させる前の圧力損失の１．５倍となった後、第３不織布側から平均面風速が２６ｃｍ／ｓである呼気を１秒ずつ５回送った後の圧力損失が、試験粒子を堆積させる前の圧力損失の１．１倍以下であること、さらにいえば１．０５倍以下であること」が確認できた。
これは、再生が容易であり、逆洗性能が高いことを示している。
【０１６２】
なお、上記試験においては、試料Ｓにおける口元不織布はフィルターとしての機能は果たしていないと考えられるため、フィルター濾材においても、「空気を吸引しながら第１不織布側にＪＩＳ８種である試験粒子を堆積させ、圧力損失が試験粒子を堆積させる前の圧力損失の１．５倍となった後、第３不織布側から平均面風速が２６ｃｍ／ｓである呼気を１秒ずつ５回送った後の圧力損失が、試験粒子を堆積させる前の圧力損失の１．１倍以下であること、さらにいえば１．０５倍以下であること」は成立すると考えられる。
【０１６３】
［追加実施例２］
追加実施例２として、試験粒子を吸引させた後の様子を観察する実験を行った。
図９は、追加実施例２における各レスピレーターの試験粒子吸引後の様子を示すＳＥＭ画像である。図９（ａ）は実施例２におけるレスピレーターと同じレスピレーターであるレスピレーターＡについてのＳＥＭ画像であり、図９（ｂ）は比較用のレスピレーターＢについてのＳＥＭ画像であり、図９（ｃ）は比較用のレスピレーターＣについてのＳＥＭ画像である。
【０１６４】
まず、上記実施例２におけるレスピレーターと同じレスピレーターであるレスピレーターＡ、比較用のレスピレーターＢ、及び、比較用のレスピレーターＣを準備した。
レスピレーターＢ及びＣは、フィルター部がメルトブロー不織布からなるレスピレーターであった。
レスピレーターＢ及びＣは、市販されているＮ９５規格のレスピレーターである。
なお、レスピレーターＢは、製品厚さが１．６ｍｍ、製品重量が７．０ｇであった。また、レスピレーターＣは、製品厚さが４．０ｍｍ、製品重量が１０．８ｇであった。
【０１６５】
まず、上記３つのレスピレーターをそれぞれ直径１００ｍｍの円筒の一端にセットした。
次に、レスピレーターの表面（レスピレーターＡでは第1不織布の側）に１ｇの試験粒子を載せ、円筒の他端から１０秒間空気を吸引した。試験粒子（粉塵）としては、桜島の火山灰を用いた。また、空気の吸引はブロワーで行い、風量は８５Ｌ／ｍｉｎとした。
その後、試験粒子を払い落とし、レスピレーターを成人男性が装着した後に、試験粒子を載せた側とは反対の側から強めの呼気を５回送った。
この状態の各レスピレーターについて、ＳＥＭを用いてフィルター部分における試験粉体の捕集状態を確認した。
ＳＥＭとしては、株式会社キーエンスの３Ｄリアルサーフェスビュー顕微鏡  ＶＥ−９８００を用いた。
【０１６６】
その結果、レスピレーターＡでは試験粒子が第２不織布（ナノファイバー。図９（ａ）の画像中央付近の目が緻密な部分）の表面に捕集されていることが確認できた。一方、レスピレーターＢ及びレスピレーターＣにおいてはフィルター全体にわたって試験粒子が入り込んでいることが確認できた（図９参照。）。
このため、レスピレーターＡでは逆洗が容易である一方、レスピレーターＢ及びレスピレーターＣでは逆洗は困難であるといえる。
【０１６７】
なお、スパンボンド不織布である第１不織布と、ナノファイバー不織布である第２不織布と、エレクトレット化されたメルトブロー不織布である第３不織布とを有するフィルター濾材において、第３不織布側に粉体等が吸着された場合には、第３不織布が粒子等を強く吸着してしまい、逆洗が困難となると考えられる。
【０１６８】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【０１６９】
（１）上記実施形態において記載した構成要素の形状、数、位置等は例示であり、本発明の効果を損なわない範囲において変更することが可能である。
【０１７０】
（２）上記実施形態において説明したフィルター濾材の製造方法は例示であり、例えば、上記した以外の工程をさらに含んでいてもよい。
【０１７１】
（３）上記実施形態において説明したレスピレーター１００は例示であり、例えば、折り畳みかたが異なっていてもよいし、カップ型に成形されているような非折り畳み式のものであってもよい。
【０１７２】
（４）本発明のフィルター濾材は、レスピレーター以外の用途（例えば、流体を通過させる機器のためのフィルター）に用いてもよい。
【産業上の利用可能性】
【０１７３】
本発明に係るフィルター濾材及びレスピレーターは、液体、有害粒子、ウイルス等の捕集効率が高く、かつ、通気度が高く使用感に優れるため、病院、学校、店舗、オフィスビル、工場、列車、バス、航空機をはじめ種々の用途に好適に使用できる。
【符号の説明】
【０１７４】
１０…フィルター濾材、１２…第１不織布、１４…第２不織布、１６…第３不織布、１８…樹脂接着剤、２０…フィルター、２２…口元側不織布、３０…バインディングテープ、４０…カバーテープ、５０…ノーズクランプ、６０…装着用ゴム、１００…レスピレーター、２００…マルチノズル式エレクトロスピニング装置、２１０，３２０，３２２…繰り出しロール、２１２，３２４…巻き取りロール、３００…樹脂接着剤塗布機、３１０…加熱ヒーター、４００…実験装置、４１０…試料設置部、４１２…試料取り付け口、４２０…空気流通部、４３０…差圧計、４４０…流量計、Ｓ…試料
【図１】
2019156157.tif 000003
【図２】
2019156157.tif 000004
【図３】
2019156157.tif 000005
【図４】
2019156157.tif 000006
【図５】
2019156157.tif 000007
【図６】
2019156157.tif 000008
【図７】
2019156157.tif 000009
【図８】
2019156157.tif 000010
【図９】
2019156157.tif 000011
【国際調査報告】
2019156157.tif 000012
2019156157.tif 000013
2019156157.tif 000014
2019156157.tif 000015